(57)【要約】【課題】  充分な実用性を発現するとともに、環境問題を配慮した無リン化、さらには、実質的に多価金属化合物やスチレンを含有しないフロアーポリッシュ組成物を提供することを目的とする。【解決手段】  （Ａ）可塑剤として少なくとも一種の安息香酸エステルを含有することを特徴とするフロアーポリッシュ組成物。さらに（Ｂ）α，β−不飽和カルボン酸単量体（ａ成分）、アクリル酸エステル単量体およびメタクリル酸エステル単量体の少なくとも一方（ｂ成分）、上記（ａ）成分および（ｂ）成分と共重合可能な単量体（ｃ成分）とで構成される水性床用樹脂分散体、（Ｃ）皮膜形成助剤、（Ｄ）滑り調整剤、（Ｅ）濡れ性向上剤、（Ｆ）ウレタン樹脂エマルション、（Ｇ）アルカリ可溶性樹脂を含有することもできる。【選択図】なし【特許請求の範囲】
【請求項１】
（Ａ）可塑剤として少なくとも一種の安息香酸エステルを含有することを特徴とするフロアーポリッシュ組成物。
【請求項２】
（Ａ）可塑剤として少なくとも一種の安息香酸エステルと、（Ｂ）α，β−不飽和カルボン酸単量体（ａ成分）、アクリル酸エステル単量体およびメタクリル酸エステル単量体の少なくとも一方（ｂ成分）、上記（ａ）成分および（ｂ）成分と共重合可能な単量体（ｃ成分）とで構成される水性床用樹脂分散体とを含有することを特徴とする請求項１記載のフロアーポリッシュ組成物。
【請求項３】
上記（Ａ）成分の安息香酸エステルが、安息香酸イソデシル、安息香酸イソブチル、安息香酸イソメチル、安息香酸２−エチルヘキシル、安息香酸ジプロピレングリコール、安息香酸とポリエチレングリコールとの反応混合物から、選ばれる少なくとも一種以上であることを特徴とする請求項１または２記載のフロアーポリッシュ組成物。
【請求項４】
上記（Ｂ）成分である水性床用樹脂分散体における各単量体の割合が、全単量体の合計量を基準として下記の割合に設定されている請求項１〜３のいずれか一項に記載のフロアーポリッシュ組成物。
（ａ）α，β−不飽和カルボン酸単量体２〜４０質量％。
（ｂ）アクリル酸エステル単量体およびメタクリル酸エステル単量体の少なくとも一方２０〜９０質量％。
（ｃ）上記（ａ）および（ｂ）単量体と共重合可能な単量体０〜７８質量％。
【請求項５】
上記（Ｂ）成分である水性床用樹脂分散体において（ｃ）成分の単量体として、スチレン単量体を、実質的に含有しないことを特徴とする請求項１〜４のいずれか一項に記載のフロアーポリッシュ組成物。
【請求項６】
さらに、（Ｃ）皮膜形成助剤、（Ｄ）滑り調整剤、（Ｅ）濡れ性向上剤を含有することを特徴とする請求項１〜５のいずれか一項に記載のフロアーポリッシュ組成物。
【請求項７】
さらに、（Ｆ）ウレタン樹脂エマルションを含有することを特徴とする請求項１〜６のいずれか一項に記載のフロアーポリッシュ組成物。
【請求項８】
さらに、（Ｇ）アルカリ可溶性樹脂を含有することを特徴とする請求項１〜７のいずれか一項に記載のフロアーポリッシュ組成物。
【請求項９】
架橋剤として、多価金属化合物を実質的に含有しない請求項１〜８のいずれか一項に記載のフロアーポリッシュ組成物。
【発明の詳細な説明】
【技術分野】
【０００１】
木質系床材、合成樹脂からなる化学床材、コンクリートや大理石等の石床などの床面には、床材の美観を保つともに、床面を保護することを目的としするフロアーポリッシュ組成物に関する。
【背景技術】
【０００２】
フロアーポリッシュ組成物は、百貨店、スーパーマーケット、量販店、小売店、コンビニエンスストアー、学校、図書館、病院、福祉施設、空港施設、鉄道施設及びオフィスビル等で広く用いられている。
【０００３】
フロアーポリッシュ組成物には、溶剤を使用する油性タイプのものから、水性または乳化状態のものが一般的である。
【０００４】
フロアーポリッシュ組成物の分類については、「ＪＦＰＡ（日本フロアーポリッシュ工業会）規格−００」、フロアーポリッシュ試験方法通則の用語の定義に、規定されている。
【０００５】
この規格にあるフロアーポリッシュのうち床用の艶出し剤として主流となっているものは、水性のポリマータイプのものである。この水性ポリマータイプは特公昭４４−２４４０７号公報（特許文献１を参照）、特公昭４９−１４５８号公報（特許文献２を参照）、Ｓｏａｐ  Ｃｏｓｍｅｔｉｃ  Ｃｈｅｍｉｃａｌ  Ｓｐｅｃｉａｌｉｔｉｅｓ，６１（９），８６（１９８５）（非特許文献１を参照）等に開示されており、アクリル系共重合物のエマルジョン、ポリエチレンワックスエマルジョン、アルカリ可溶性樹脂、可塑剤、その他からなるものである。
【０００６】
従来、フロアーポリッシュ組成物には、トリブトキシエチルホスフェートに代表されるリン酸エステルが可塑剤兼レベリング剤として、広く用いられている。近年、環境や公害等へ積極的な取り組みの中から、リン酸エステル中に含まれるリンの環境に対する影響と毒性についての恐れについて評価・検討がなされはじめている。
【０００７】
リン酸エステルに替えて、可塑剤として、クエン酸アルキルエステルを使用することで、公害問題を生じる恐れがなく、耐ブラックヒールマーク性、耐摩耗性及びレベリング性に優れたフロアーポリッシュ組成物が、特開２００３−７３６２８号公報（特許文献３を参照）に開示されている。
【０００８】
また、皮膜の柔軟性向上のための可塑剤として、オキシ酸エステル及び／又は不飽和ジカルボン酸エステルを含み、皮膜の割れや剥がれを改善でき、配合安定性にも優れた床用つや出し剤組成物が特開平１１−２１７５４３号公報（特許文献４を参照）に開示されている。
【０００９】
特公昭４７−１４０１９号公報（特許文献５を参照）、特公昭４７−１５５９７号公報（特許文献６を参照）には、木質系床材、合成樹脂からなる化学床材、コンクリートや大理石等の石床などの床面に、多価金属化合物を使用したフロアーポリッシュ用組成物が開示されている。この場合の多価金属化合物は、亜鉛、コバルト、カドミウム、ニッケル、クロム、ジルコニウム、錫、タングステン、アルミニウム等の重金属を含み、アミン又はアンモニアとの錯体を形成するフロアーポリッシュ用組成物が開示されている。
【００１０】
また、これら錯体を使用しないフロアーポリッシュ用組成物も提案されている。例えば、特公昭６０−４８５４２号公報（特許文献７を参照）においては、金属錯体の使用に代えて、重合体エマルション中に酸化亜鉛を分散させる方法が提案されている。この方法では、アクリル系共重合体を含むエマルション中に、例えば攪拌混合により酸化亜鉛を分散せしめる工程を含み、それにより安定で、かつ乾燥時にアミン臭がしないフロアーポリッシュ用組成物が得られることを特徴している。
これらの多価金属化合物は、フロアーポリッシュ用組成物の耐久性、耐水性および剥離性向上のために添加されてきたものであるが、近年、環境問題への関心が高まるにつれ、きちんとした管理下で取り扱えば本来水質汚濁等の問題とは直接関係のないフロアーポリッシュ組成物についても、万が一にも環境汚染や、安全面でのマイナス要因となることを防止するため、多価金属化合物（重金属等）等を含有しないものが望まれていた。
【００１１】
さらに、亜鉛化合物を使用することが、重金属による環境汚染を引き起こす虞もあるとの理由から、金属架橋剤としてカルシウムを用いることも試みられている。例えば、特開平８−９２５２９号公報（特許文献８を参照）では、金属架橋剤としてカルシウムを用いたフロアーポリッシュ用組成物の提供が開示されているが、金属架橋剤を単にカルシウムに置き換えたもので、通常使用されている亜鉛を用いた金属架橋と比較して、十分な耐久性や耐摩耗性を皮膜に付加することができず、上記の発明では水性ポリウレタン樹脂にカルシウム化合物との架橋反応させ、耐久性や耐摩耗性の不足部分を補っている。
【００１２】
さらにまた、金属架橋剤を一切含まない水性被覆組成物も提案されている。例えば、特開２００１−２９８０号公報（特許文献９を参照）では、ガラス転移温度が８０℃以下の共重合体の水性分散体１００重量部（固形分）にアミン化合物０．１〜１００重量部とを含有させることによって、耐久性を上げている。しかしこの方法ではポリッシュを塗り重ねるときに、アミンが下地ポリッシュの皮膜を侵すことにより十分な光沢が得られず、また、粘度が高くなり塗り作業性が悪くなるといった欠点を有している。
【００１３】
そして、特開２０００−２９０５９６号公報（特許文献１０を参照）には、脂肪族環状構造を有するビニル単量体を用いた床用艶だし剤組成物が開示されている。しかし、具体的に開示されている重合体はスチレンを多く含み、且つこれら開示の組成物は金属架橋を要件とするものである。
【００１４】
【特許文献１】特公昭４４−２４４０７号公報
【特許文献２】特公昭４９−１４５８号公報
【非特許文献１】Ｓｏａｐ  Ｃｏｓｍｅｔｉｃ  Ｃｈｅｍｉｃａｌ  Ｓｐｅｃｉａｌｉｔｉｅｓ，６１（９），８６（１９８５）
【特許文献３】特開２００３−７３６２８号公報
【特許文献４】特開平１１−２１７５４３号公報
【特許文献５】特公昭４７−１４０１９号公報
【特許文献６】特公昭４７−１５５９７号公報
【特許文献７】特公昭６０−４８５４２号公報
【特許文献８】特開平８−９２５２９号公報
【特許文献９】特開２００１−２９８０号公報
【特許文献１０】特開２０００−２９０５９６号公報
【発明の開示】
【発明が解決しようとする課題】
【００１５】
近年、コンビニエンスストアー、量販店等の広まりにより、こうした歩行頻度の激しい場所においては、フロアーポリッシュ組成物を塗布した場合に、通常よりも歩行による皮膜の傷付きや摩耗が起こりやすく、問題となる場合がある。
【００１６】
さらに、環境問題への関心の高まりにつれ、きちんとした管理下で取り扱えば本来水質汚濁等の問題とは直接関係のないフロアーポリッシュ組成物についても、万が一にも環境汚染や、安全面でのマイナス要因となることを防止するため、可塑剤としてのリン酸エステル等を含有しないものが望まれていた。
【００１７】
また、従来、水性床用樹脂分散体に用いられてきた芳香族系ビニル単量体単位のうち、なかでもスチレンは、塗膜の光沢を挙げるためには欠かせない単量体単位であることが、広く知られている。近年、建築材料等に由来するシックハウスやシックスクール等の問題がとりあげられたことを受けて、フロアーポリッシュ組成物に使用されるスチレン共重合体にわずかに含まれる未反応スチレン単量体が、フロアーポリッシュ組成物の適正な使用形態において、行政の示す指針値と対比した場合、どの程度のものであるか、問題となりうるものか否かの検討がなされはじめている。
【００１８】
そこで、フロアーポリッシュ組成物において、充分な実用性を発現するとともに、環境問題を配慮した無リン化、さらに、実質的に多価金属化合物やスチレンを含有しないフロアーポリッシュ組成物を提供することを目的とする。そして、貯蔵安定性、造膜性、レベリング性、耐ブラックヒールマーク性、耐スカッフ性、耐水性および塗り重ね性を有するフロアーポリッシュ組成物の提供にある。
【課題を解決するための手段】
【００１９】
本発明者らは、上記課題を解決するために鋭意研究を重ねた結果、リン酸エステルに替えて、特定の安息香酸エステルを用いることによって無リン化を可能としたフロアーポッリシュの完成に至った。そして、貯蔵安定性、造膜性、レベリング性、耐ブラックヒールマーク性、耐スカッフ性、耐水性および塗り重ね性を備え、充分な実用性を発現するとともに、さらに、実質的に多価金属化合物やスチレンを含有しないフロアーポリッシュ組成物をも完成するに至った。
【００２０】
すなわち、本発明は、（Ａ）可塑剤として少なくとも一種の安息香酸エステルを含有するフロアーポリッシュを第１の要旨とする。また、上記（Ａ）可塑剤として少なくとも一種の安息香酸エステルと（Ｂ）α，β−不飽和カルボン酸単量体（ａ成分）、アクリル酸エステル単量体およびメタクリル酸エステル単量体の少なくとも一方（ｂ成分）、上記（ａ）成分および（ｂ）成分と共重合可能な単量体（ｃ成分）とで構成される水性床用樹脂分散体とを含有する上記フロアーポリッシュ組成物を第２の要旨とする。なかでも、特に、上記（Ａ）成分の安息香酸エステルが、安息香酸イソデシル、安息香酸イソブチル、安息香酸イソメチル、安息香酸２−エチルヘキシル、安息香酸ジプロピレングリコール、安息香酸とポリエチレングリコールとの反応混合物から、選ばれる少なくとも一種以上である上記フロアーポリッシュ組成物を第３の要旨とする。
【００２１】
また、上記（Ｂ）成分である水性床用樹脂分散体における各単量体の割合が、全単量体の合計量を基準として下記の割合に設定されている上記フロアーポリッシュ組成物を第４の要旨とする。
（ａ）α，β−不飽和カルボン酸単量体２〜４０質量％。
（ｂ）アクリル酸エステル単量体およびメタクリル酸エステル単量体の少なくとも一方２０〜９０質量％。
（ｃ）上記（ａ）および（ｂ）単量体と共重合可能な単量体０〜７８質量％。
【００２２】
なかでも、特に、上記（Ｂ）成分である水性床用樹脂分散体において（ｃ）成分の単量体として、スチレン単量体を、実質的に含有しない上記フロアーポリッシュ組成物を第５の要旨とする。
【００２３】
そして、上記（Ａ）及び（Ｂ）成分に対し、（Ｃ）皮膜形成助剤、（Ｄ）滑り調整剤、及び（Ｅ）濡れ性向上剤を含有する上記フロアーポリッシュ組成物を第６の要旨とする。
【００２４】
さらに、（Ｆ）ウレタン樹脂エマルションを含有するフロアーポリッシュ組成物を第７の要旨とし、そして、さらに、（Ｇ）アルカリ可溶性樹脂を含有する上記フロアーポリッシュ組成物を第８の要旨とする。
【００２５】
また、架橋剤として、多価金属化合物を実質的に含有しない上記フロアーポリッシュ組成物を第９の要旨とする。
【発明の効果】
【００２６】
本発明のフロアーポリッシュ組成物は、ビニル系、合成樹脂塗り床などのプラスチック系床、石床、セメント系床、フローリング（木床）等の被塗物に好適に用いることができる。
【００２７】
そして、特定の安息香酸エステルを可塑剤と特定の水性床用樹脂分散体を用いることによって、優れた貯蔵安定性、造膜性、レベリング性、耐ブラックヒールマーク性、耐スカッフ性、耐水性および塗り重ね性を有するとともに、可塑剤として、少なくとも一種の安息香酸エステルを用いることで、無リン化による環境安全性にも優れたフロアーポリッシュ組成物を提供することができる。さらに、実質的に多価金属化合物や単量体としてのスチレンを含有しないフロアーポリッシュ組成物を提供することもできる。
【発明を実施するための最良の形態】
【００２８】
つぎに、本発明を実施するための最良の形態を詳細に説明する。
【００２９】
本発明に用いられる（Ａ）可塑剤としての成分の安息香酸エステルとしては、安息香酸イソデシル、安息香酸イソブチル、安息香酸Ｎ−ブチル、安息香酸イソメチル、安息香酸２−エチルヘキシル等に代表される安息香酸と炭素数６〜１４のアルコールとの反応から得られる安息香酸エステル、安息香酸ジプロピレングリコール、安息香酸とポリエチレングリコールとの反応混合物、安息香酸２，２，４−トリメチル−１，３−ペンタンジオールイソブチル、ジ安息香酸２，２，４−ペンタンジオール、ｐ−ヒドロキシ安息香酸ヘキシルオキシエトキシエチル、ｐ−ヒドロキシ安息香酸ヘキシルオキシプロポキシプロピル、ｐ−ヒドロキシ安息香酸ヘキシルオキシブトキシブチル、ｐ−ヒドロキシ安息香酸オクチルオキシエトキシエチル、ｐ−ヒドロキシ安息香酸オクチルオキシプロポキシプロピル、ｐ−ヒドロキシ安息香酸オクチルオキシブトキシブチル、ｐ−ヒドロキシ安息香酸２’−エチルヘキシルオキシエトキシエチル、ｐ−ヒドロキシ安息香酸２’−エチルヘキシルオキシプロポキシプロピル、ｐ−オキシ安息香酸２’−エチルヘキシルオキシブトキシブチル、ｐ−ヒドロキシ安息香酸デシルオキシエトキシエチル、ｐ−ヒドロキシ安息香酸デシルオキシプロポキシプロピル、ｐ−ヒドロキシ安息香酸デシルオキシブトキシブチル等が挙げられ、これらは単独で用いても、２種以上を併用してもよい。
なかでも、安息香酸イソデシル、安息香酸イソブチル、安息香酸イソメチル、安息香酸２−エチルヘキシル、安息香酸ジプロピレングリコール、安息香酸とポリエチレングリコールとの反応混合物を好ましく用いることができる。
【００３０】
本発明において、少なくとも一種の上記安息香酸エステルは、フロアーポリッシュ組成物中に０．１〜５質量％（以下、「％」と略す）の割合で含有される。
０．１％未満では、レベリング性に乏しく、また、５％を超えて配合した場合には、他の成分とのバランスの点で好ましくない。なかでも、１〜３％の範囲で配合することが好ましい。
【００３１】
また、本発明においては、可塑剤として、（Ａ）成分の少なくとも一種の安息香酸エステルと併せて、その他の可塑剤である脂肪族オキシ酸エステル、脂肪族不飽和ジカルボン酸エステル、リン酸エステル等の従来の可塑剤とを組み合わせて用いることもできる。
【００３２】
詳しくは、乳酸エステル、酒石酸エステル、アセチルクエン酸トリブチル等のクエン酸エステル、リシノール酸エステル、フマル酸エステル、マレイン酸エステル、トリブトキエチルホスフェート，トリブチルホスフェート，トリフェニルホスフェート等のリン酸エステル、ジブチルフタレート，ジヘキシルフタレート，ジ−２−エチルヘキシルフタレート，ジ−ｎ−オクチルフタレート，ジイソオクチルフタレート，ジデシルフタレート，ジノリルフタレート，ジイソノニルフタレート，ジイソデシルフタレート，ブチルベンジルフタレートオクチルベンジルフタレート等のフタル酸エステル、ジ−２−エチルヘキシルアジピン酸エステル，ジメチルアジピン酸エステル，ジブチルアジピン酸エステル等のアジピン酸エステル、ジブチルセバシン酸エステル、ジ−２−エチルヘキシルセバシン酸エステル等の脂肪族二塩基酸エステル類、ペンタジオールのイソブチルエステル誘導体、塩素化パラフィン等の１種又は２種以上を組み合わせて用いることができる。このとき、安息香酸エステルとその他の可塑剤との質量による配合比率は、１：１〜９９：１の範囲であることが特に好ましい。なお、環境安全性への更なる配慮から、その他の可塑剤としてはリン酸エステル以外のものと組み合わせることが好ましい。
【００３３】
本発明に用いられる水性床用樹脂分散体は、α，β−不飽和カルボン酸単量体（ａ成分）、アクリル酸エステル単量体およびメタクリル酸エステル単量体の少なくとも一方（ｂ成分）、上記（ａ）成分および（ｂ）成分と共重合可能な単量体（ｃ成分）とで構成されるものである。
【００３４】
上記（ａ）成分であるα，β−不飽和カルボン酸単量体としては、アクリル酸、 メタクリル酸、 フマル酸、イタコン酸、マレイン酸、クロトン酸などがあげられ、好ましくは、アクリル酸、メタクリル酸が用いられる。これらのα，β−不飽和カルボン酸単量体は単独で用いてもよく、あるいは２種以上を併用することができる。
【００３５】
また、上記（ａ）成分は、水性床用樹脂分散体中に２〜４０質量％の割合で配合されることが好ましい。すなわち、２質量％未満では、耐久性に乏しく、一方、４０質量％を超えて配合した場合にはレベリング性に劣り、好ましくない。なかでも、貯蔵安定性の点から、５〜２５質量％の割合で共重合されることが好ましい。
【００３６】
そして、上記（ｂ）成分であるアクリル酸エステル単量体およびメタクリル酸エステル単量体の少なくとも一方としては、例えばアクリル酸メチル、アクリル酸エチル、アクリル酸ｎ−プロピル、アクリル酸ｉ−プロピル、アクリル酸ｎ−ブチル、アクリル酸ｉ−ブチル、アクリル酸ｎ−アミル、アクリル酸ｉ−アミル、アクリル酸へキシル、アクリル酸２−エチルヘキシル、アクリル酸シクロヘキシル、アクリル酸ｉ−ノニル、アクリル酸デシル、ヒドロキシメチルアクリレート、ヒドロキシエチルアクリレート、ヒドロキシプロピルアクリレート、ヒドロキシブチルアクリレート、ヒドロキシアミルアクリレート、ヒドロキシヘキシルアクリレート、メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、メタクリル酸ｎ−アミル、メタクリル酸ｉ−アミル、メタクリル酸へキシル、メタクリル酸２−エチルヘキシル、メタクリル酸シクロヘキシル、メタクリル酸ｉ−ノニル、メタクリル酸デシル、ヒドロキシメチルメタクリレート、ヒドロキシエチルメタクリレート、ヒドロキシプロピルメタクリレート、ヒドロキシブチルメタクリレート、ヒドロキシアミルメタクリレート、ヒドロキシヘキシルメタクリレート等があげられる。なかでも、アクリル酸ｎ−ブチル、アクリル酸２−エチルヘキシル、メタクリル酸ｎ−ブチル、メタクリル酸２−エチルヘキシル、アクリル酸シクロヘキシル、メタクリル酸シクロヘキシルが、好適に用いられる。これらのアクリル酸エステル単量体、メタクリル酸エステル単量体は、単独で用いてもよく、あるいは２種以上を併用することができる。
【００３７】
なかでも、下記（ｃ）成分のうち、化学物質過敏症に関し、厚生労働省が指定、その室内濃度指針値が示されているスチレン単量体を含まない水性床用樹脂分散体を用いる場合においては、アクリル酸シクロヘキシル、メタクリル酸シクロヘキシルの少なくとも一方を必須単量体として用いることが好ましい。
【００３８】
上記（ｂ）成分は、水性床用樹脂分散体中に２０〜９０質量％の割合で配合されることが好ましい。すなわち、２０質量％未満では、耐水性、耐候性に乏しく、一方、９０質量％を超えて配合した場合には光沢度に劣り、好ましくない。なかでも、貯蔵安定性の点から、４０〜８０質量％の割合で共重合されることが特に好ましい。
【００３９】
また、上記（ｃ）成分、すなわち上記（ａ）および（ｂ）の単量体と共重合可能な単量体としては、スチレン、α−メチルスチレン、４−メチルスチレン、２−メチルスチレン、３−メチルスチレン、４−メトキシスチレン、２−ヒドロキシメチルスチレン、４−エチルスチレン、４−エトキシスチレン、３，４−ジメチルスチレン、２−クロロスチレン、３−クロロスチレン、４−クロロー３−メチルスチレン、４−ｔ−ブチルスチレン、２，４−ジクロロスチレン、２，６−ジクロロスチレンなどのスチレン系単量体、１−ビニルナフタレン、ジビニルベンゼンなどの芳香族ビニル単量体、ベンジルアクリレート、フェノキシエチルアクリレート、アルキルフェノキシエチルアクリレート、フェノキシジエチレングリコールアクリレート、フェノキシポリエチレングリコールアクリレート、アルキルフェノールエチレンオキシドアクリレート、アルキルフェノールプロピレンオキシドアクリレート、２−ヒドロキシ−３−フェノキシプロピルアクリレート、エチレングリコールアクリレートモノフタレート、エチレングリコールアクリレートヒドロキシエチルフタレート等のポリエステルアクリレート類、ベンジルメタクリレート、フェノキシエチルメタクリレート、アルキルフェノキシエチルメタクリレート、フェノキシジエチレングリコールメタクリレート、フェノキシボリエチレングリコールメタクリレート、アルキルフェノールエチレンオキシドメタクリレート、アルキルフェノールプロピレンオキシドメタクリレート、２−ヒドロキシ−３−フェノキシプロピルメタクリレート、エチレングリコールメタクリレートモノフタレート、エチレングリコールメタクリレートヒドロキシエチルフタレート等のポリエステルメタクリレート類、アリルグリシジルエーテル、グリシジルアクリレート、メチルグリシジルアクリレート、グリシジルメタクリレート、メチルグリシジルメタクリレート等のエポキシ化合物、ジビニルベンゼン、エチレングリコールジアクリレート、ジエチレングリコールジアクリレート、トリエチレングリコールジアクリレート、テトラエチレングリコールジアクリレート、プロピレングリコールジアクリレート、ジプロピレングリコールジアクリレート、トリプロピレングリコールジアクリレート、テトラプロピレングリコールジアクリレート、ブタンジオールジアクリレート、ヘキサンジオールジアクリレート、トリメチロールプロパントリアクリレー卜、ペンタエリスリト ールテトラアクリレート、エチレングリコールジメタクリレート、ジエチレングリコールジメタクリレート、トリエチレングリコールジメタクリレート、テトラエチレングリコールジメタクリレート、プロピレングリコールジメタクリレート、ジプロピレングリコールジメタクリレート、トリプロピレングリコールジメタクリレート、テトラプロピレングリコールジメタクリレート、ブタンジオールジメタクリレート、ヘキサンジオールジメタクリレート、トリメチロールプロパントリメタクリレー卜、ペンタエリスリト ールテトラメタクリレート等の多官能性単量体、アクリルアミド、Ｎ−メチロールアクリルアミド、Ｎ−メトキシメチルアクリルアミド、Ｎ−ブトキシメチルアクリルアミド、メタクリルアミド、Ｎ−��チロールメタクリルアミド、Ｎ−メトキシメチルメタクリルアミド、Ｎ−ブトキシメチルメタクリルアミド、Ｎ，Ｎ′−メチレンビスアクリルアミド、ダイアセトンアクリルアミド、マレイン酸アミド、マレイミド等の酸アミド化合物、塩化ビニル、塩化ビニリデン、酢酸ビニル、脂肪酸ビニルエステルなどのビニル化合物、トリフルオロエチルアクリレート、ペンタデカフルオロオクチルアクリレート、トリフルオロエチルメタクリレート、ペンタデカフルオロオクチルメタクリレート等のフッ素原子含有単量体、γ−メタクリロイルプロパントリメトキシシラン、チッソ社製のサイラプレーンＦＭＯ７１１等の反応性シリコーン等のシリコーン化合物、アミノエチルアクリレート、ジメチルアミノエチルアクリレート、ブチルアミノエチルアクリレート等のエチレン系不飽和カルボン酸のアミノアルキルエステル、アミノエチルアクリルアミド、ジメチルアミノメチルメタクリルアミド、メチルアミノプロピルメタクリルアミド等のエチレン系不飽和カルボン酸のアミノアルキルアミド、アクリロニトリル、メタクリロニトリル、α−クロルアクリロニトリルなどのシアン化ビニル系単量体等があげられ、なかでも、フロアーポリッシュ組成物の光沢性及び耐久性の点からスチレン系単量体が用いられる。
【００４０】
上記（ｃ）成分の単量体は、単独で用いてもよく、あるいは２種以上を併用することができる。そして、水性床用樹脂分散体中に０〜７８質量％の割合で配合されることが好ましい。すなわち、７８質量％を超えて配合した場合には耐久性が劣り、好ましくないからである。なかでも、耐粉化性、滑りにくさの点から、０〜５０質量％の割合で共重合されることが好ましい。
【００４１】
そして、上記（ａ）〜（ｃ）成分を単量体単位として構成された水性床用樹脂分散体は、上記フロアーポリッシュ組成物中において、例えば、固形分量１０〜７０質量％濃度の水性分散液として得られ、本発明のフロアーポリッシュ組成物中に、固形分として１０〜６０質量％の範囲で添加される。
【００４２】
本発明に用いられる水性床用樹脂分散体は、以下に述べるような乳化剤、重合開始剤を使用して、広く知られている乳化重合法を採用することが好ましい。
【００４３】
まず、乳化剤としては、アルキルベンゼンスルホン酸ナトリウム、アルキル流酸ナトリウム、ポリオキシエチレンアルキルフェニルエーテル硫酸ナトリウム、ポリオキシエチレンアルキル硫酸ナトリウム、ジアルキルスルホ琥珀酸ナトリウム、ナフタレンスルホン酸のホルマリン縮合物等のアニオン界面活性剤、ポリオキシエチレンアルキルエーテル、ポリオキシエチレンアルキルフェニルエーテル、ポリエチレングリコール脂肪酸エステル、ソルビタン脂肪酸エステル等のノニオン界面活性剤、スチレンスルホン酸ナトリウム、アルキルアリルスルホン酸ナトリウム、アルキルアリルスルホ琥珀酸ナトリウム、ポリオキシエチレンアルキルアリルグリセリンエーテルサルフェート、ポリオキシエチレンアルキルフェノールアルキルグリセリンエーテルサルフェート等の反応性乳化剤、ポリビニルアルコール、ポリアクリル酸、水溶性アクリル酸エステル共重合体、水溶性メタクリル酸エステル共重合体、スチレン−マレイン酸共重合体およびそれらの塩、スチレン−アクリル酸共重合体、スチレン−メタクリル酸共重合体およびそれらの塩、ポリアクリルアミド共重合体、ポリメタクリルアミド共重合体等の高分子界面活性剤等が使用でき、これらは単独でまたは２種以上併用して使用することができる。乳化剤の望ましい使用量は、通常単量体１００質量部当たり０．０５〜５質量部である。乳化剤の使用量が０．０５質量部未満では乳化性に乏しく、一方５質量部を超えると耐水性に劣ることがある。
【００４４】
重合開始剤としては、過硫酸カリウム、過硫酸アンモニウム、過流酸ナトリウム等の過硫酸塩、過酸化水素、ベンゾイルペルオキシド、ｔ−ブチルヒドロキシペルオキシド等の過酸化物などが使用できる。これらは亜硫酸水素ナトリウム、ピロ重亜硫酸ナトリウム、アスコルビン酸、ナトリウムホルムアルデヒドスルホキシレート等の還元剤を併用したレドックス系として使用しても良い。
【００４５】
重合反応の温度は２０〜９５℃が好ましく、特に４０〜９０℃であることが好ましい。また、重合時間は１〜１０時間であることが好ましい。
【００４６】
本発明に用いられる水性床用樹脂分散体においては、共重合体のガラス転移温度が５〜１１５℃であることが好ましく、さらに好ましくは５〜８０℃である。共重合体のガラス転移温度が５℃未満の場合では皮膜にブロッキングが生じやすく、一方１１５℃を超える場合には、常温での成膜性が乏しくなる。
【００４７】
従って、水性床用樹脂分散体の設計にあたっては、前記（ａ）単量体単位、（ｂ）単量体単位および（ｃ）単量体単位をそれぞれ１種または２種以上を、得られる共重合体のガラス転移温度（Ｔｇ）が上記範囲内に設定されるよう選択することが望ましい。本発明にて用いるガラス転移温度（以下、Ｔｇという）は、次に示されるＦｏｘの式（数１）で求められる。
（数１）
【００４８】
１／Ｔｇ＝Ｗ１／Ｔｇ１＋Ｗ２／Ｔｇ２＋Ｗ３／Ｔｇ３・・・
ここで、Ｗ１、Ｗ２、Ｗ３、・・・は、重合体中の単量体単位１、２、３の重量分率を示し、Ｔｇ１、Ｔｇ２、Ｔｇ３・・・は、同じく単量体単位１、２、３・・・のホモポリマー（単独重合体）のガラス転移温度（式上では絶対温度を使用）を示したものである。
【００４９】
上式において、ホモポリマー（単独重合体）のガラス転移温度（Ｔｇ）については、ポリマーハンドブックなどに記載されている値を用いることができる。
例えば、ポリメタクリル酸メチル：１０５℃、ポリアクリル酸ブチル：−５４℃、ポリアクリル酸２-エチルへキシル：−５０℃、ポリアクリル酸シクロヘキシル：１９℃、ポリメタクリル酸：２２８℃、ポリメタクリル酸シクロヘキシル：６６℃、ポリアクリル酸：１０６℃、ポリスチレン：１００℃等である。
【００５０】
本発明に用いられる水性床用樹脂分散体は、例えば、固形分量１０〜７０質量％濃度の水性分散液として得られ、本発明のフロアーポリッシュ組成物中に、固形分として１０〜６０質量％の範囲で添加される。
【００５１】
本発明のフロアーポリッシュ組成物は、上記可塑剤及び水性床用樹脂分散体の他に、皮膜形成助剤、アルカリ可溶性樹脂、滑り調整剤、濡れ性向上剤等の成分を用いて構成される。
【００５２】
（Ｃ）成分である皮膜形成助剤として、エタノール、イソプロピルアルコール等のアルコール類、エチレングリコール等の多価アルコール類、ジエチレングリコールモノメチルエーテル、ジエチレングリコールモノエチルエーテル、ジプロピレングリコールモノメチルエーテル、ジプロピレングリコールモノエチルエーテル、エチレングリコールモノ−２−メチルヘキシルエーテル、ジエチレングリコールモノ−２−エチルヘキシルエーテル等のグリコールエーテル類、α−アミノアルコール、β−アミノアルコール、ジエタノールアミン、トリエタノールアミン、２−アミノイソヘキシルアルコール、Ｎ，Ｎ，−ジエチルエタノールアミン、Ｎ，Ｎ，−ジメチルエタノールアミン、アミノエチルエタノールアミン、Ｎ−メチル−Ｎ，Ｎ−ジエタノールアミン、Ｎ，Ｎ−ブチルエタノールアミン、Ｎ−メチルエタノールアミン、３−アミノ−１−プロパノール等のアミン化合物等を用いることができる。
しかしながら、より高い環境安全性を求めていく上において、アミン化合物は少ない量で配合されるか、実質的に配合されないことが好ましい。
【００５３】
（Ｄ）成分である滑り調整剤としては、キャンデリラワックス、カルナバワックス、ライスワックス、木ロウ、ホホバ油等の植物系ワックス、蜜蝋、ラノリン、鯨ロウ等の動物系ワックス、モンタンワックス、オゾケライト、セレシン等の鉱物系ワックス、パラフィンワックス、マイクロクリスタリンワックス、ペトロラタム等の石油系ワックス、フィッシャートロプシュワックス等の合成炭化水素系ワックス、ポリエチレンワックス、ポリプロピレンワックス、酸化ポリエチレンワックス、酸化ポリプロピレンワックス等の合成ワックス等を用いることができる。
【００５４】
（Ｅ）成分である濡れ性向上剤としては、フッ素系界面活性剤、シリコーン系界面活性剤、高級アルコール硫酸エステルナトリウム、アルキルベンゼンスルホン酸ナトリウム、コハク酸ジアルキルエステルスルホン酸ナトリウム、アルキルジフェニルエーテルジスルホン酸ナトリウム、ポリオキシエチレンアルキル硫酸エステルナトリウム、ポリオキシエチレンアルキルフェニルエーテル硫酸エステルナトリウム、アルカンスルホン酸ナトリウム等のアニオン界面活性剤、ポリオキシエチレンアルキルエーテル、ポリオキシエチレンポリオキシプロピレンアルキルエーテル、ポリオキシエチレンポリオキシプロピレン共重合体、蔗糖脂肪酸エステル、ソルビタン脂肪酸エステル、ポリエチレングリコール脂肪酸エステル、ポリグリセリン脂肪酸エステル等の脂肪酸エステル類、ヤシ油脂肪酸ジエタノールアミド、ラウリン酸ジエタノールアミド、ラウリン酸ミリスチン酸ジエタノールアミド、ミリスチン酸ジエタノールアミド、オレイン酸ジエタノールアミド、パーム核油脂肪酸ジエタノールアミドなどの脂肪酸アルカノールアミド類、アルキルグルコシド等の非イオン界面活性剤、ラウリルベタインなどのアルキルベタイン型両性界面活性剤、ラウロイルアミドプロピルベタイン等のアミドベタイン型両性イオン界面活性剤、２−アルキル−Ｎ−カルボキシメチルイミダゾリニウムベタイン、及び２−アルキル−Ｎ−カルボキシエチルイミダゾリニウムベタイン等のイミダゾリン型両性イオン界面活性剤、アルキルスルホベタイン型両性イオン界面活性剤、ヤシ脂肪酸アミドジメチルヒドロキシプロピルスルホベタインなどのアミドスルホベタイン型両性界面活性剤、Ｎ−アルキル−β−アミノプロピオン酸塩、Ｎ−アルキル−β−イミノジプロピオン酸塩、β−アラニン型両性界面活性剤等の両性界面活性剤を用いることができる。
【００５５】
（Ｆ）成分であるウレタン樹脂エマルションとしては、特開昭６２−２３０８６３号公報、特開昭６３−２３９７２号公報、特開平６−２３４９１２号公報に記載のものが挙げられる。また、カルボキシ基非含有ウレタン樹脂エマルションとしては、市販のものとして、商品名：スーパーフレックス４１０（第一工業製薬社製）、商品名：ハイドランＨＷ−９５０（大日本インキ化学工業社製）、商品名：タケラックＷ−６３５（武田薬品工業社製）等が挙げられる。このカルボキシ基非含有ウレタン樹脂エマルションは、耐水性、耐摩耗性に優れるといった特徴を有する。そして、耐溶剤性に優れ、且つ経時的な着色の起こらないウレタン樹脂エマルションとしては、特開２００３−２５２９４８号公報に記載のものを挙げることができる。
【００５６】
（Ｇ）成分であるアルカリ可溶性樹脂としては、ジイソブチレン−無水マレイン酸共重合体、ロジン変性マレイン酸、アクリル酸エステル−アクリル酸重合体、アクリル酸エステル−メタクリル酸重合体、メタクリル酸エステル−アクリル酸重合体、メタクリル酸エステル−メタクリル酸重合体、シェラック等を用いることができる。
【００５７】
このほか、任意成分として、アンモニア等のｐＨ調整剤、防腐剤、消泡剤、抗菌剤、香料、染料、コロイダルシリカ、蛍光増白剤、紫外線吸収剤等を用いることもできる。なお、ｐＨ調整剤はフロアーポリッシュ組成物のｐＨを、中性とするために、適量を添加される。
【００５８】
さらに好ましくは、本発明のフロアーポリッシュ組成物は、例えば、酸化亜鉛、酸化カルシウム、水酸化カルシウム、水酸化アルミニウム、炭酸亜鉛アンモニア、炭酸カルシウムエチレンジアミン−アンモニア、酢酸亜鉛アンモニア、アクリル酸亜鉛アンモニア、リンゴ酸亜鉛アンモニア、アラニンカルシウムアンモニア等の金属架橋を形成するための多価金属化合物（重金属等）等を実質的に含有しない。ここでいう多価金属とは、２価以上の金属であり、具体的には、ベリリウム、マグネシウム、カルシウム、ストロンチウム、鉄、コバルト、ニッケル、亜鉛、マンガン、銅、カドミウム、鉛、ビスマス、バリウム、アンチモン、ジルコニウム等が挙げられ、多価金属化合物とは、これらの多価金属を含有する化合物である。
【００５９】
従来、これらの多価金属化合物は、フロアーポリッシュ組成物中に含有され、床用艶だし剤として塗布された後、乾燥過程で金属と重合体（エチレン性不飽和化合物の重合体）に含まれる酸成分（メタクリル酸やアクリル酸など）とが金属架橋するメカニズムによって、耐久性、耐水性および剥離性向上といった性能を付与するために用いられてきたが、環境問題への関心が高まりによる環境安全性の観点から、多価金属化合物（重金属等）等を実質的に含有しないものが好ましい。
【００６０】
本発明のフロアーポリッシュ組成物において、上記任意成分もを含めた不揮発分は、１２〜４０質量％程度に設定されることが好ましい。
【００６１】
フロアーポリッシュ組成物を製造する好ましい方法は、水に可塑剤、皮膜形成助剤、アルカリ可溶性樹脂、フッ素系界面活性剤を添加した後、本発明の水性床用樹脂分散体を加えた後、合成ワックス等を混合することにより製造することができる。また、必要に応じ適宜の工程において、アンモニア等のｐＨ調整剤、防腐剤、消泡剤、抗菌剤、香料、染料、ウレタン樹脂、コロイダルシリカ、蛍光増白剤、紫外線吸収剤等の任意成分が添加される。
【００６２】
本発明のフロアーポリッシュ組成物は、ビニル系、合成樹脂塗り床などのプラスチック系床、石床、セメント系床、フローリング（木床）等の被塗物に有効である。本発明のフロアーポリッシュ組成物は、スプレー塗布、ローラー塗布、ブラシ塗布、刷毛塗り、モップによる塗布などの通常の方法により被塗物に塗布することができる。該フロアーポリッシュ組成物は、装置および塗布条件に応じて水、水混和性溶剤等の溶剤で希釈して使用することもできる。その他の塗布条件としての温度、湿度等の調節は、適宜乾燥機、送風機、エアコンディショナー等によっておこなうことができる。
【００６３】
本発明のフロアーポリッシュ組成物を塗布した上記被塗物は、常温（５〜３５℃±５℃）で、より好適には２０〜２５℃前後で乾燥することにより可剥離性の保護膜が形成される。なお、保護膜の形成過程において水分の蒸発を促進させるために、送風，加熱又は両者の併用等の水分除去手段を適宜用いるようにしてもよい。これにより、保護膜の形成時間を調製することが容易となるが、加熱手段は、あくまでも水分の蒸発のためのものであって、保護膜形成のために加熱を必須構成要件とするものではない。
【実施例】
【００６４】
つぎに、実施例について比較例と併せて説明する。なお、本発明は、これらに限定されるものではない。
【００６５】
後記の表１〜３の水性床用樹脂分散体を用いて、表４〜２２の実施例１〜７６及び比較例１〜２８に示す組成のフロアーポリッシュ組成物を調製し、貯蔵安定性、造膜性、レベリング性、耐ブラックヒールマーク性、耐スカッフ性、耐水性および塗り重ね性の７項目について評価し、その結果を併せて表４〜２２に示した。また、以下の記載において「部」は質量部を意味し、「％」は質量％を意味する。
【００６６】
また、後記の表４〜２２において用いた成分とその純分（％）は以下の通りであり、表中の数値は、有り姿で示したものである。
【００６７】
〔Ａ成分〕可塑剤
＊安息香酸エステル１：安息香酸とポリエチレングリコールとの反応混合物
（商品名：ハイエスターＢ−２０３Ｍ／東邦理化社製、有効成分１００％）
＊安息香酸エステル２：安息香酸２−エチルヘキシル
（商品名：ハイエスターＢ−５０８／東邦理化社製、有効成分１００％）
＊安息香酸エステル３：安息香酸イソデシル
（商品名：ハイエスターＢ−５１０／東邦理化社製、有効成分１００％）
＊クエン酸エステル：アセチルトリブチルシトレート
（商品名：ＡＴＢＣ／協和発酵社製、有効成分１００％）
＊アジピン酸エステル：ジブチルアジペート
（商品名：ＤＢＡ／大八化学工業社製、有効成分１００％）
＊リン酸エステル１：トリブトキシエチルホスフェート
（商品名：ＴＢＸＰ／大八化学工業社製、有効成分１００％）
＊リン酸エステル３：ジブチルフタレート
（商品名：ＤＢＰ／大八化学工業社製、有効成分１００％）
【００６８】
〔Ｂ成分〕水性床用樹脂分散体
（１）水性床用樹脂分散体の調整
攪拌機、還流冷却器、２個の滴下ロート、温度計、窒素導入管を備えた反応容器内に水６０部およびラウリル硫酸ナトリウム０．５部を仕込み８５℃に昇温した。
表１〜３に示す単量体混合物に、ラウリル流酸ナトリウム０．５部および水３５部を加えて乳化させた。得られた単量体乳化液および５％過流酸アンモニウム水溶液１０部をそれぞれ別の滴下ロートにより３時間かけて連続的に反応容器内に滴下して乳化重合させた。滴下終了から１時間後に系を冷却して重合を終了させて、水性床用樹脂分散体を得た。
【００６９】
また、各重合体の単量体組成、質量部、ガラス転移温度（℃）、酸価、不揮発成分量（％）を併せて示した。
なお、表１において、ｎＢＡはアクリル酸ｎ−ブチル、２ＥＨＡはアクリル酸２−エチルヘキシル、ＡＡはアクリル酸、ＭＡＡはメタクリル酸、ＭＭＡはメタクリル酸メチル、ＳＴはスチレン、ＣＨＡはアクリル酸シクロヘキシル、ＣＨＭＡはメタクリル酸シクロヘキシル、Ｔｇはガラス転移温度、不揮発成分量は水性床用樹脂分散体中における重合体の有効成分量（％）を、それぞれ示す。
【００７０】
【表１】
2005255703.tif 000002
【００７１】
【表２】
2005255703.tif 000003
【００７２】
【表３】
2005255703.tif 000004
【００７３】
〔Ｃ成分〕皮膜形成助剤
＊皮膜形成助剤１：ジエチレングリコールモノエチルエーテル
＊皮膜形成助剤２：ジプロピレングリコールモノメチルエーテル
【００７４】
〔Ｄ成分〕滑り調整剤
＊滑り調整剤  １：ハイテック Ｅ−４４００ （東邦化学工業社製、ポリエチレンワックスエマルション 純分４０％）
＊滑り調整剤  ２：ハイテックＰ−５０６０Ｓ （東邦化学工業社製、ポリプロピレンワックスエマルション 純分４０％）
【００７５】
〔Ｅ成分〕濡れ性向上剤
＊濡れ性向上剤１：Ｚｏｎｙｌ  ＦＳＪ（デュポン社製、純分２５％）
【００７６】
〔Ｆ成分〕ウレタン樹脂エマルション
＊ウレタン１：ネオレッツＲ９６０（アビシア社製、３２％水溶液）
【００７７】
〔Ｇ成分〕アルカリ可溶性樹脂
＊アルカリ可溶性樹脂：トプコＬＲ４００レジン溶液（東洋ペトロライト社製、純分３０％）
【００７８】
〔任意成分〕
＊多価金属化合物（架橋剤）：炭酸亜鉛アンモニウム錯体水溶液（亜鉛量９．６％）
＊炭酸カルシウム（架橋剤）：炭酸カルシウム
＊ｐＨ調整剤：２５質量％アンモニア液
＊消泡剤：ＳＥ−２１（ＷＳＣ社製、純分１７％）
＊防腐剤：スラオフＷＢ（武田薬品工業社製）
【００７９】
各項目の試験方法、評価方法は、以下に示すとおりである。
（１）〔貯蔵安定性試験〕
・試験方法
ＪＩＳ Ｋ ３９２０（フロアーポリッシュ試験方法）に準拠し、供試フロアーポリッシュ組成物を容器に入れて密栓し、５０℃に保った恒温槽（いすず製作所社製、型式；ＫＡＸ−７３０）で１４日間保持する。その後の試料の状態をゲル化、相分離、固形分の沈殿等の有無を以下の評価基準に従って、目視で判定した。
・評価基準
○：ゲル化、相分離、固形分の沈殿等が認められない。
△：相分離はないが、僅かに固形分の沈殿が認められる（実使用に耐える）。
×：ゲル化、相分離、固形分の沈殿等が認められる。
【００８０】
（２）〔造膜性試験〕
・試験方法
スライドガラス（寸法：７６×２６ｍｍ、ＭＡＴＳＵＮＡＭＩＧＬＡＳＳ社製）に供試フロアーポリッシュ組成物を０. ５ｍＬ塗布した後、５℃に調整した冷蔵庫（型式：ＫＡＸ−７３４、ホシザキ社製）に１６時間配置した後、皮膜の造膜状態を目視にて観察し、以下の評価基準に従って評価した。
・評価基準
○：正常に造膜した。
△：造膜したが部分的に皮膜に亀裂が入った。
×：造膜できず粉化した。
【００８１】
（３）〔レベリング性試験〕
・試験方法
ＪＩＳ Ｋ ３９２０（フロアーポリッシュ試験方法）に準拠し、ホモジニアスビニルタイル（東リ社製、マチコＳプレーンＮｏ.５６２６）に、供試フロアーポリッシュ組成物を均一に塗り広げ、塗布後直ちに塗布面に使用した塗布用具で基材の対角線にそって「Ｘ」の文字を書き、皮膜が乾燥した後、「Ｘ」の文字がどの程度消滅しているかを目視にて観察し、以下の評価基準に沿って評価した。
・評価基準
５：「Ｘ」の文字が認められない。
４：僅かに「Ｘ」の文字の輪郭が多少の光沢の変化とともに認められるが、皮膜には隆起が認められない。
３：僅かに「Ｘ」の文字が認められるが、ほとんど皮膜には隆起が認められない。
２：明らかに「Ｘ」の文字が認められるが、皮膜には隆起が認められる。
１：明らかに「Ｘ」の文字が認められるとともに、はっきりと皮膜には隆起が認められる。
【００８２】
（４）〔耐ブラックヒールマーク性試験〕
・試験方法
ＪＩＳ Ｋ ３９２０（フロアーポリッシュ試験方法）に準拠し、ホモジニアスビニルタイル（東リ社製、マチコＳプレーンＮｏ.５６２６）に、供試フロアーポリッシュ組成物を３回塗布し、常温にて一昼夜乾燥させたものをヒールマーク試験機にて試験し、目視にて、以下の評価基準に沿って評価した。
・評価基準
１０：極めて高い耐ＢＨＭ性を示す。
６〜９：適度な耐ＢＨＭ性を有し、実用性を備えている。
２〜５：耐ＢＨＭ性に欠け、実用性にも欠ける。
１：極めて耐ＢＨＭ性に欠ける。
【００８３】
（５）〔耐スカッフマーク性試験〕
・試験方法
ＪＩＳ Ｋ ３９２０（フロアーポリッシュ試験方法）に準拠し、ホモジニアスビニルタイル（東リ社製、マチコＳプレーンＮｏ.５６２６）に、供試フロアーポリッシュ組成物を３回塗布し、常温にて一昼夜乾燥させたものをヒールマーク試験機にて試験し、以下の評価基準に従って、目視にて１０段階で評価した。
・評価基準
１０：極めて高い耐スカッフ性を示す。
６〜９：適度な耐スカッフ性を有し、実用性を備えている。
２〜５：耐スカッフ性に欠け、実用性にも欠ける。
１：極めて耐スカッフ性に欠ける。
【００８４】
（６）〔耐水性試験〕
・試験方法
ＪＩＳ Ｋ ３９２０（フロアーポリッシュ試験方法）に準拠し、コンポジションビニルタイル（東リ社製、ニューマチコＶ Ｎｏ.３３）に、供試フロアーポリッシュ組成物を３回塗布し、３８℃雰囲気下で一昼夜乾燥しさせた後、０．１ｍＬの水滴を滴下した。さらに１時間静置したときのコンポジションビニルタイル表面の白化状態を目視で評価した。
・評価基準
○：白化を認めない。
×：白化を認める。
【００８５】
（７）〔塗り重ね性試験〕
・試験方法
ＪＩＳ Ｋ ３９２０（フロアーポリッシュ試験方法）に準拠し、ホモジニアスビニルタイル（東リ社製、マチコＳプレーンＮｏ.５６２６）に、供試フロアーポリッシュ組成物を塗り重ねたときの状態について、１回塗りと多層塗りの外観の程度を以下の評価基準に従って、目視で判定した。
・評価基準
○：多層塗りが１回塗りよりはっきり優れている。
△：多層塗りが１回塗りと余り差がない。
×：多層塗りが１回塗りよりもはっきりと劣っている。
【００８６】
【表４】
2005255703.tif 000005
【００８７】
【表５】
2005255703.tif 000006
【００８８】
【表６】
2005255703.tif 000007
【００８９】
【表７】
2005255703.tif 000008
【００９０】
【表８】
2005255703.tif 000009
【００９１】
【表９】
2005255703.tif 000010
【００９２】
【表１０】
2005255703.tif 000011
【００９３】
【表１１】
2005255703.tif 000012
【００９４】
【表１２】
2005255703.tif 000013
【００９５】
【表１３】
2005255703.tif 000014
【００９６】
【表１４】
2005255703.tif 000015
【００９７】
【表１５】
2005255703.tif 000016
【００９８】
【表１６】
2005255703.tif 000017
【００９９】
【表１７】
2005255703.tif 000018
【０１００】
【表１８】
2005255703.tif 000019
【０１０１】
【表１９】
2005255703.tif 000020
【０１０２】
【表２０】
2005255703.tif 000021
【０１０３】
【表２１】
2005255703.tif 000022
【０１０４】
【表２２】
2005255703.tif 000023
【０１０５】
上記実施例１〜７６の評価結果から、貯蔵安定性、造膜性、レベリング性、耐ブラックヒールマーク性、耐スカッフ性、耐水性および塗り重ね性のいずれの項目においても良好な結果が得られていることがわかる。